(57)【要約】  本発明は、ゴム用薬品を１質量％以上の濃度で含む白濁状ゴム用薬品分散液、ゴム用薬品を、該ゴム用薬品に対する良溶媒に溶解させてなる溶液と、該ゴム用薬品に対する貧溶媒とを混合する、前記白濁状ゴム用薬品分散液の製造方法、及び前記白濁状ゴム用薬品分散液と、ゴムラテックス、あるいはゴムラテックス及び充填材スラリー液との混合液を凝固させてなるゴム用薬品含有ウェットマスターバッチであり、ゴムウェットマスターバッチ中に、各種ゴム用薬品を分散性よく含有させるためのゴム用薬品分散液、その製造方法、並びに耐熱老化性、補強性、弾性率、耐摩耗性などが向上したゴム組成物を与えるゴムウェットマスターバッチを提供するものである。【特許請求の範囲】
【請求項１】
ゴム用薬品を１質量％以上の濃度で含むことを特徴とする白濁状ゴム用薬品分散液。
【請求項２】
全ゴム用薬品の８０質量％以上が粒子状で分散してなる請求項１に記載の白濁状ゴム用薬品分散液。
【請求項３】
分散液中のゴム用薬品粒子の体積平均粒子径が、０．４〜２０μｍである請求項１又は２に記載の白濁状ゴム用薬品分散液。
【請求項４】
ゴム用薬品の含有量が１〜６０質量％である請求項１〜３のいずれかに記載の白濁状ゴム用薬品分散液。
【請求項５】
ゴム用薬品が、老化防止剤、ワックス、ステアリン酸及び樹脂の中から選ばれる少なくとも一種である請求項１〜４のいずれかに記載の白濁状ゴム用薬品分散液。
【請求項６】
ゴム用薬品を、該ゴム用薬品に対する良溶媒に溶解させてなる溶液と、該ゴム用薬品に対する貧溶媒とを混合することを特徴とする、請求項１〜５のいずれかに記載の白濁状ゴム用薬品分散液の製造方法。
【請求項７】
請求項１〜５のいずれかに記載の白濁状ゴム用薬品分散液と、ゴムラテックス、あるいはゴムラテックス及び充填材スラリー液との混合液を凝固させてなるゴム用薬品含有ゴムウェットマスターバッチ。
【請求項８】
凝固後、乾燥処理してなる請求項７に記載のゴム用薬品含有ゴムウェットマスターバッチ。
【請求項９】
請求項８に記載のゴム用薬品含有ゴムウェットマスターバッチを用いてなるゴム組成物。
【請求項１０】
請求項９に記載のゴム組成物を用いてなるタイヤ。
【発明の詳細な説明】
【技術分野】
【０００１】
本発明は、白濁状ゴム用薬品分散液、その製造方法、上記分散液を用いたゴム用薬品含有ウェットマスターバッチ、このウェットマスターバッチを用いてなるゴム組成物及びタイヤに関する。さらに詳しくは、本発明は、ゴムウェットマスターバッチ中に、各種ゴム用薬品を分散性よく含有させるための白濁状ゴム用薬品分散液、その効果的な製造方法、並びに耐熱老化性、補強性、弾性率、耐摩耗性などが向上したゴム組成物を与えるゴム用薬品含有ゴムウェットマスターバッチ、このゴムウェットマスターバッチを用いてなる上記性能を有するゴム組成物及びそれを用いたタイヤに関するものである。
【背景技術】
【０００２】
一般に、ウェットマスターバッチの保管中の劣化を防ぐため、老化防止剤を添加することは知られている（例えば、特許文献１、２参照）。
ウェットマスターバッチへの老化防止剤の添加にあたっては、合成ゴムで通常行われているように、ラテックスに老化防止剤を混合する手法がとられている。この場合、老化防止剤をそのまま混合するとラテックスが沈殿・凝固したり、部分的に凝固してしまうため、一般には界面活性剤を加えエマルジョンにして用いる。
また、特許文献３には、ウェットマスターバッチのカーボンブラックスラリーにゴム添加剤（薬品）を混合することが記載されている。しかし、具体的な分散方法については記述がなく、実施例として開示されているのは予めラテックスにエマルジョンとして薬品を添加している例のみである（例えば、段落〔００５５〕、〔００６４〕及び〔００９５〕）。【０００３】
しかし、これら従来法によるエマルジョンの老化防止剤を加えたラテックスは、充填材のスラリー溶液と混合すると、界面活性剤が充填材の表面に吸着することにより、充填材の表面活性を下げてしまい、この現象により、充填材とゴムの相互作用が損なわれるため、ゴムの補強性、耐摩耗性の低下を招くという問題があった。また、老化防止剤の分散性は不十分であり、耐熱老化性の向上は困難であった。
一方、特許文献４には、カーボンブラックスラリー作製時に高せん断力をかけることで、界面活性剤を使用せずにカーボンブラックスラリー中に老化防止剤を分散させ、その後、ラテックスと凝固する方法が記載されている。しかし、この方法においては、老化防止剤が、充分にウェットマスターバッチ中に取り込まれにくく、その結果、同一生産ロット内において、老化防止剤の含有量のばらつきが大きく、また該マスターバッチを放置しておくと、ムーニー粘度が低下するおそれがあり、必ずしも充分に満足し得る方法とはいえなかった。
このように、ウェットマスターバッチに関する従来技術においては、ゴム用薬品をウェットマスターバッチ中に高度に分散させる手法についての開示はなされていない。
【先行技術文献】
【特許文献】
【０００４】
【特許文献１】特公昭５４−１０５７６号公報
【特許文献２】特公昭５１−４３８５１号公報
【特許文献３】特表２００１−５１８４０１号公報
【特許文献４】特開２００６−２１３８４２号公報
【発明の概要】
【発明が解決しようとする課題】
【０００５】
本発明は、このような状況下で、ゴムマスターバッチ中に、各種ゴム用薬品を分散性よく含有させるためのゴム用薬品分散液、その効果的な製造方法、並びに耐熱老化性、補強性、弾性率、耐摩耗性などが向上したゴム組成物を与えるゴムウェットマスターバッチ、このゴムウェットマスターバッチを用いてなる上記性能を有するゴム組成物及びそれを用いたタイヤを提供することを目的とする。
【課題を解決するための手段】
【０００６】
本発明者らは、前記目的を達成するために鋭意研究を重ねた結果、ゴム用薬品をある濃度以上で含む白濁状ゴム用薬品分散液が、該ゴム用薬品をゴムウェットマスターバッチ中に分散性よく含有させることができること、そして、この白濁状ゴム用薬品分散液は所定のゴム用薬品を良溶媒に溶解させた溶液と、該ゴム用薬品に対する貧溶媒とを混合することにより、得られることを見出した。
また、上記白濁状ゴム用薬品分散液と、ゴムラテックス、あるいはゴムラテックス及び充填材スラリー液との混合液を凝固させることにより、耐熱老化性、補強性、弾性率、耐摩耗性などが向上したゴム組成物を与えるゴムウェットマスターバッチが得られることを見出した。
本発明は、かかる知見に基づいて完成したものである。【０００７】
すなわち、本発明は、
［１］ゴム用薬品を１質量％以上の濃度で含むことを特徴とする白濁状ゴム用薬品分散液、
［２］全ゴム用薬品の８０質量％以上が粒子状で分散してなる上記［１］に記載の白濁状ゴム用薬品分散液、
［３］分散液中のゴム用薬品粒子の体積平均粒子径が０．４〜２０μｍである上記［１］又は［２］に記載の白濁状ゴム用薬品分散液、
［４］ゴム用薬品の含有量が１〜６０質量％である上記［１］〜［３］のいずれかに記載の白濁状ゴム用薬品分散液、
［５］ゴム用薬品が、老化防止剤、ワックス、ステアリン酸及び樹脂の中から選ばれる少なくとも一種である上記［１］〜［４］のいずれかに記載の白濁状ゴム用薬品分散液、
［６］ゴム用薬品を、該ゴム用薬品に対する良溶媒に溶解させてなる溶液と、該ゴム用薬品に対する貧溶媒とを混合することを特徴とする、上記［１］〜［５］のいずれかに記載の白濁状ゴム用薬品分散液の製造方法、
［７］上記［１］〜［５］のいずれかに記載の白濁状ゴム用薬品分散液と、ゴムラテックス、あるいはゴムラテックス及び充填材スラリー液との混合液を凝固させてなるゴム用薬品含有ゴムウェットマスターバッチ、
［８］凝固後、乾燥処理してなる上記［７］に記載のゴム用薬品含有ゴムウェットマスターバッチ、
［９］上記［８］に記載のゴム用薬品含有ゴムウェットマスターバッチを用いてなるゴム組成物、及び
［１０］上記［９］に記載のゴム組成物を用いてなるタイヤ、
を提供するものである
【発明の効果】
【０００８】
（１）本発明によれば、ゴムウェットマスターバッチ中に各種ゴム用薬品、好ましくは老化防止剤、ワックス、ステアリン酸及び樹脂の少なくとも一種を分散性よく含有させるための白濁状ゴム用薬品分散液を提供することができる。
（２）特に、上記分散液において、それに含まれる全ゴム用薬品の８０質量％以上が粒子状で分散し、またゴム用薬品粒子の体積平均粒子径が、０．４〜２０μｍである場合に、該ゴム用薬品はゴムウェットマスターバッチ中に、より良好に分散する。
（３）本発明の方法によれば、上記白濁状ゴム用薬品分散液を効率よく製造することができる。
（４）さらに、本発明の方法によれば、白濁状ゴム用薬品分散液を製造するために各種ゴム用薬品をエマルジョンにする必要がないため、界面活性剤を用いる必要もなく、従って、白濁状ゴム用薬品分散液を使用して得られたゴム用薬品含有ゴムウェットマスターバッチを用いてなるゴム組成物に配合される充填材の活性が低下することもない。
（５）本発明によれば、耐熱老化性、補強性、弾性率、耐摩耗性などの向上したゴム組成物を与えるゴム用薬品含有ゴムウェットマスターバッチ、このゴムウェットマスターバッチを用いてなる上記性能を有するゴム組成物及びそれを用いたタイヤを提供することができる。
【発明を実施するための最良の形態】
【０００９】
まず、本発明の白濁状ゴム用薬品分散液について説明する。
［白濁状ゴム用薬品分散液］
（性状）
本発明の白濁状ゴム用薬品分散液は、ゴム用薬品を１質量％以上、好ましくは1〜６０質量％、より好ましくは1〜４０質量％、さらに好ましくは３〜４０質量％の濃度で含み、かつ白濁状を呈している分散液である。なお、ここでいう白濁状とは、目視での観察により、白濁を呈していることを指す。この白濁状は、分散液中に含まれるゴム用薬品の一部又は全部が粒子状に分散していることを示す。
本発明の白濁状ゴム用薬品分散液においては、ゴム用薬品のウェットマスターバッチ中への高度の分散性の観点から、その中に含まれる全ゴム用薬品の８０質量％以上が粒子状で分散していることが好ましく、さらに９０質量％以上が粒子状で分散していることがより好ましい。なお、上記の粒子状に分散しているゴム用薬品の全ゴム用薬品に対する割合の測定方法については、後で説明する。
また、本発明の白濁状ゴム用薬品分散液においては、分散液中のゴム用薬品粒子の体積平均粒子径（ｍｖ）は、ウェットマスターバッチ中への良好な分散性の観点から、０．４〜２０μｍであることが好ましく、０．７〜１５μｍであることがより好ましい。なお、上記体積平均粒子径（ｍｖ）の測定方法については後で説明する。【００１０】
（ゴム用薬品）
本発明の白濁状ゴム用薬品分散液におけるゴム用薬品に特に制限はないが、老化防止剤、ワックス、ステアリン酸及び樹脂の中から選ばれる少なくとも一種を好ましく用いることができる。
＜老化防止剤＞
本発明で使用される老化防止剤としては、例えばアミン系、キノリン系、フェノール系、有機ホスファイト系あるいはチオエーテル系などの老化防止剤が挙げられる。
アミン系老化防止剤としては、例えば、Ｎ−（１，３−ジメチル−ブチル）−Ｎ′−フェニル−ｐ−フェニレンジアミン、Ｎ−フェニル−Ｎ′−イソプロピル−ｐ−フェニレンジアミン、アルキル化ジフェニルアミン、４，４′−（α，α−ジメチルベンジル）ジフェニルアミン、Ｎ−フェニル−Ｎ′−（３−メタクリロイロキシ−２−ヒドロキシプロピル−ｐ−フェニレンジアミン、Ｎ−（１−メチルヘプチル）−Ｎ′−フェニル−ｐ−フェニレンジアミン、フェニル−α−ナフチルアミン、オクチル化ジフェニルアミンとその誘導体、Ｎ，Ｎ′−ジフェニル−ｐ−フェニレンジアミン、Ｎ，Ｎ′−ジアリル−ｐ−フェニレンジアミン、Ｎ，Ｎ′−ジ−β−ナフチル−ｐ−フェニレンジアミン、等が挙げられる。
キノリン系老化防止剤としては、例えば２，２，４−トリメチル−１，２−ジヒドロキノリンの重合物、６−エトキシ−２，２，４−トリメチル−１，２−ジヒドロキノリン、６−ドデシル−２，２，４−トリメチル−１，２−ジヒドロキノリン等が挙げられる。【００１１】
フェノール系老化防止剤としては、例えばスチレン化フェノール、ミックスドブチルオクチルフェノール、２，６−ジ−ｔ−ブチル−ｐ−クレゾール、２，６−ジフェニル−４−オクトキシフェノール、ステアリル−（３，５−ジメチル−４−ヒドロキシベンジル）チオグリコレート、ステアリル−３−（４−ヒドロキシ−３，５−ジ−ｔ−ブチルフェニル）プロピオネート、ジステアリル−３，５−ジ−ｔ−ブチル−４−ヒドロキシベンジルホスホネート、トリエチレングリコールビス［β−（３−ｔ−ブチル−４−ヒドロキシ−５−メチルフェニル）プロピオネート］、３，９−ビス［１，１−ジメチル−２−［β−（３−ｔ−ブチル−４−ヒドロキシ−５−メチルフェニル）プロピオニルオキシ］エチル］−２，４，８，１０−テトラオキサスピロ［５．５］ウンデカン、２，２−メチレンビス（４−メチル−６−ｔ−ブチルフェノール）、２，２′−メチレンビス（４−エチル−６−ｔ−ブチルフェノール）、２，２′−メチリデンビス（４，６−ジ−ｔ−ブチルフェノール）、２，２′−エチリデンビス（４−ｓｅｃ−ブチル−６−ｔ−ブチルフェノール）、ビス［３，５−ビス（４−ヒドロキシ−３−ｔ−ブチルフェニル）ブチリックアシド］グリコールエステル、４，４′−ブチリデンビス（６−ｔ−ブチル−ｍ−クレゾール）、４，４′−チオビス（６−ｔ−ブチル−ｍ−クレゾール）、１，１，３−トリス（２−メチル−４−ヒドロキシ−５−ｔ−ブチルフェニル）ブタン、ビス［２−ｔ−ブチル−４−メチル−６−（２−ヒドロキシ−３−ｔ−ブチル−５−メチルベンジル）フェニル］テレフタレート、２−ｔ−ブチル−４−メチル−５−（２−ヒドロキシ−３−ｔ−ブチル−５−メチルベンジル）フェニルアクリレート、１，３，５−トリス（２，６−ジメチル−３−ヒドロキシ−４−ｔ−ブチルベンジル）イソシアヌレート、１，３，５−トリス（３，６−ジ−ｔ−ブチル−４−ヒドロキシベンジル）イソシアヌレート、１，３，５−トリス（３，５−ジ−ｔ−ブチル−４−ヒドロキシベンジル）−２，４，６−トリメチルベンゼン、１，３，５−トリス［β−（３，５−ジ−ｔ−ブチル−４−ヒドロキシフェニル）プロピオニルオキシル］イソシアヌレート、テトラキス［メチレン−β−（３，５−ジ−ｔ−ブチル−４−ヒドロキシフェニル）プロピオネート］メタン等が挙げられる。【００１２】
有機ホスファイト系老化防止剤としては、例えば、トリフェニルホスファイト、トリス（ノニルフェニル）ホスファイト、トリス（モノ、ジ混合ノニルフェニル）ホスファイト、トリス（２，４−ジ−ｔ−ブチルフェニル）ホスファイト、オクチルジフェニルホスファイト、テトラ（Ｃ12-15混合アルキル）ビスフェノールＡジホスファイト、テトラ（トリデシル）−４，４′−ブチリデンビス（３−メチル−６−ｔ−ブチルフェノール）ジホスファイト、ヘキサ（トリデシル）−１，１，３−トリス（２−メチル−５−ｔ−ブチル−４−ヒドロキシフェニルブタントリホスファイト、ビス（ノニルフェニル）ペンタエリスリトールジホスファイト、フェニル・ビスフェノールＡペンタエリスリトールジホスファイト、ビス（２，４−ジ−ｔ−ブチルフェニルペンタエリスリトールジホスファイト、ビス（２，６−ジ−ｔ−ブチル−４−メチルフェニル）ペンタエリスリトールジホスファイト等が挙げられる。【００１３】
チオエーテル系の老化防止剤としては、ジラウリル−、ジミリスチル−、ジステアリル−チオジプロピオネート等のジアルキルチオジプロピオネート類、ペンタエリスリトールテトラ（ドデシルチオプロピオネート）あるいは４，４′−チオビス（６−ｔ−ブチル−ｍ−クレゾール）ビス（Ｃ12-15アルキルチオプロピオネート）等のアルキル（Ｃ＝８〜１８）チオプロピオン酸の１価ないし６価のアルコールあるいはフェノール類のエステルが挙げられる。
これらの老化防止剤は、一種を単独で用いてもよく二種以上を組み合わせて用いてもよい。【００１４】
＜その他のゴム用薬品＞
本発明においては、上記の老化防止剤以外に、その他ゴム用薬品として、ワックス、ステアリン酸、樹脂などが用いられる。
ワックスは、日光亀裂防止剤とも云われ、日光あるいはオゾンの作用で発生するゴムの亀裂を抑制する作用がある。すなわち、加硫後、ゴムの表面にブルームして、ゴム表面と空気とを遮断し、かつ日光を反射して、その効力を発揮する。
ステアリン酸は、天然ゴム、合成ゴム、ラテックスなどに用いられる酸性加硫促進剤の活性剤で、塩基性加硫促進剤に対しては、早期加硫を抑制する作用がある。また、軟化剤としても有効であり、特にカーボンブラックなどの配合剤を多量に用いる場合、その分散を改良する分散剤として働く。
樹脂としては、フェノール樹脂や脂環式炭化水素樹脂などを用いることができる。これらは、ゴムの高弾性化や粘弾性改良などの目的で使用される。【００１５】
フェノール樹脂の具体的な種類としては、ノボラック型、レゾール型が挙げられるが、一般にノボラック型が好んで使用される。これらはアルキル置換型でもよく、トールオイル、カシューオイル等で変性されていてもよい。
また、必要に応じ、硬化剤としてメチレン供与体であるヘキサメチレンテトラミン、ヘキサメトキシメチルメラミン等を添加してもよい。
ノボラック型の具体例として、ストレートフェノール樹脂としては、例えば、スミライトレジン品番ＰＲ−５０７３１（融点９５℃）、アルキル置換フェノール樹脂としては、スミライトレジン品番ＰＲ−１９９００（融点８０℃）、カシュー変性フェノール樹脂としては、スミライトレジン品番ＰＲ−１２６３６（融点７０℃）、オイル変性フェノール樹脂としては、スミライトレジン品番ＰＲ−１３３４９１（融点７３℃）など、いずれも住友ベークライト（株）製の市販品を挙げることができる。
脂環式炭化水素樹脂は、シクロペンタジエン又はジシクロペンタジエンを主体とする石油樹脂であって、シクロペンタジエン又はジシクロペンタジエンと共重合可能なオレフィン炭化水素との共重合体、あるいは、シクロペンタジエン及び／又はジシクロペンタジエンの重合体が挙げられ、これらは、水酸基、エステル、マレイン酸、エチリデン−ノルボルネン等が付加されてもよい。
市販品の具体的な例として、日本ゼオン（株）製のクイントン１３２５及び１３４５、新日本石油化学（株）製のネオレジンなどが挙げられる。
これらの樹脂は一種を単独で用いてもよく、二種以上を組み合わせて用いてもよい。【００１６】
（白濁状ゴム用薬品分散液の製造方法）
本発明の白濁状ゴム用薬品分散液の製造方法においては、ゴム用薬品を、該ゴム用薬品に対する良溶媒に溶解させてなる溶液と、該ゴム用薬品に対する貧溶媒とを混合することにより、白濁状ゴム用薬品分散液を製造する。
具体的には、まず、所定のゴム用薬品を、それに対する良溶媒に溶解させて、濃度が、通常１質量％以上、好ましくは１〜６０質量％、より好ましくは１〜４０質量％、さらに好ましくは３〜４０質量％のゴム用薬品溶液を調製する。次いで、このゴム用薬品溶液１００質量部と、該ゴム用薬品に対する貧溶媒５〜４００質量部程度、好ましくは２０〜２００質量部とを混合して、白濁状ゴム用薬品分散液を製造する。ゴム用薬品溶液と貧溶媒との混合方法に特に制限はないが、通常ゴム用薬品溶液を攪拌しながら、これに貧溶媒を添加する方法が用いられる。
本発明の製造方法において、良溶媒と貧溶媒の混合比（良溶媒の質量／貧溶媒の質量）は、好ましくは（９９／１）〜（１／９９）、より好ましくは（９５／５）〜（５０／５０）、特に好ましくは（９２／８）〜（７０／３０）である。【００１７】
なお、上記良溶媒及び貧溶媒とは、下記の方法で測定した溶解性を有する溶媒を指す。
測定対象となるゴム用薬品５ｇに、溶解性を測定しようとする溶媒を全量が１００ｇになるように加え、温度２５℃にてかきまぜた場合に、均一で透明性を有する溶液が得られたものを、該ゴム用薬品に対し、良溶媒であるとし、一方、白濁が認められたり、分離が認められたものを、該ゴム用薬品に対し貧溶媒であるとする。【００１８】
本発明における良溶媒をさらに具体的に説明すると、メチルエチルケトン、トルエン、ジエチルエーテル、ケロシンなどが挙げられる。
また、本発明における貧溶媒をさらに具体的に説明すると、水、含水アルコールなどが挙げられる。【００１９】
次に、本発明のゴム用薬品含有ゴムウェットマスターバッチについて説明する。
［ゴム用薬品含有ゴムウェットマスターバッチ］
本発明のゴム用薬品含有ゴムウェットマスターバッチ（以下、単にウェットマスターバッチと称することがある。）は、前述した本発明の白濁状ゴム用薬品分散液と、ゴムラテックス、あるいはゴムラテックス及び充填材スラリー液との混合液を凝固させてなるウェットマスターバッチである。
（ゴムラテックス）
本発明のウェットマスターバッチに用いられるゴムラテックスとしては、天然ゴムラテックス及び／又は合成ゴムラテックスを挙げることができる。
天然ゴムラテックスとしては、フィールドラテックス、アンモニア処理ラテックス、遠心分離濃縮ラテックス、酵素で処理した脱蛋白ラテックス、前記のものを組み合わせたものなど、いずれも使用することができる。
合成ゴムラテックスとしては、例えばスチレン−ブタジエン重合体ゴム、ニトリルゴム、ポリクロロプレンゴムなどのラテックスを使用することができる。
上記ゴムラテックスにおけるゴム濃度は、通常５〜７０質量％程度、好ましくは１５〜４０質量％である。なお、該ゴムラテックスは水等で希釈して用いもよい。【００２０】
（充填材スラリー液）
本発明のウェットマスターバッチに用いることのできる充填材スラリー液としては、カーボンブラック、シリカ及び一般式（Ｉ）
ｎＭ・ｘＳｉＯy・ｚＨ2Ｏ    ・・・（Ｉ）
［式中、Ｍは、アルミニウム、マグネシウム、チタン、カルシウム及びジルコニウムから選ばれる金属、これらの金属の酸化物又は水酸化物、それらの水和物、及び前記金属の炭酸塩の中から選ばれる少なくとも一種であり、ｎ、ｘ、ｙ及びｚは、それぞれ１〜５の整数、０〜１０の整数、２〜５の整数、及び０〜１０の整数である。］
で表される無機充填材の中から選ばれる少なくとも一種の充填材を、高速せん断ミキサーを用いて分散溶媒中に分散させてなるスラリー液を挙げることができる。
ここで、カーボンブラックとしては、通常ゴム工業に用いられるものが使用できる。例えば、ＳＡＦ、ＨＡＦ、ＩＳＡＦ、ＦＥＦ、ＧＰＦなど種々のグレードのカーボンブラックを単独に又は混合して使用することができる。
シリカは特に限定されないが、湿式シリカ、乾式シリカ、コロイダルシリカが好ましい。これらは単独に又は混合して使用することができる。【００２１】
前記一般式（Ｉ）で表わされる無機充填材は、具体的には、γ−アルミナ、α−アルミナ等のアルミナ（Ａｌ2Ｏ3）、ベーマイト、ダイアスポア等のアルミナ一水和物（Ａｌ2Ｏ3・Ｈ2Ｏ）、ギブサイト、バイヤライト等の水酸化アルミニウム［Ａｌ（ＯＨ）3］、炭酸アルミニウム［Ａｌ2（ＣＯ3）2］、水酸化マグネシウム［Ｍｇ（ＯＨ）2］、酸化マグネシウム（ＭｇＯ）、炭酸マグネシウム（ＭｇＣＯ3）、タルク（３ＭｇＯ・４ＳｉＯ2・Ｈ2Ｏ）、アタパルジャイト（５ＭｇＯ・８ＳｉＯ2・９Ｈ2Ｏ）、チタン白（ＴｉＯ2）、チタン黒（ＴｉＯ2n-1）、酸化カルシウム（ＣａＯ）、水酸化カルシウム［Ｃａ（ＯＨ）2］、酸化アルミニウムマグネシウム（ＭｇＯ・Ａｌ2Ｏ3）、クレー（Ａｌ2Ｏ3・２ＳｉＯ2）、カオリン（Ａｌ2Ｏ3・２ＳｉＯ2・２Ｈ2Ｏ）、パイロフィライト（Ａｌ2Ｏ3・４ＳｉＯ2・Ｈ2Ｏ）、ベントナイト（Ａｌ2Ｏ3・４ＳｉＯ2・２Ｈ2Ｏ）、ケイ酸アルミニウム（Ａｌ2ＳｉＯ5 、Ａｌ4・３ＳｉＯ4・５Ｈ2Ｏ等）、ケイ酸マグネシウム（Ｍｇ2ＳｉＯ4、ＭｇＳｉＯ3等）、ケイ酸カルシウム（Ｃａ2・ＳｉＯ4等）、ケイ酸アルミニウムカルシウム（Ａｌ2Ｏ3・ＣａＯ・２ＳｉＯ2等）、ケイ酸マグネシウムカルシウム（ＣａＭｇＳｉＯ4）、炭酸カルシウム（ＣａＣＯ3）、酸化ジルコニウム（ＺｒＯ2）、水酸化ジルコニウム［ＺｒＯ（ＯＨ）2・ｎＨ2Ｏ］、炭酸ジルコニウム［Ｚｒ（ＣＯ3）2］、各種ゼオライトのように電荷を補正する水素、アルカリ金属又はアルカリ土類金属を含む結晶性アルミノケイ酸塩などが使用できる。
また、一般式（Ｉ）で表される無機充填材としては、Ｍがアルミニウム金属、アルミニウムの酸化物又は水酸化物、それらの水和物、及びアルミニウムの炭酸塩から選ばれる少なくとも一種のものが好ましい。【００２２】
本発明において、スラリー液の調製に用いられる高速せん断ミキサーとしては、ローターとステーター部からなる高速せん断ミキサー、高圧ホモジナイザ、超音波ホモジナイザ、コロイドミルなどを使用することができる。【００２３】
上記スラリー液の特性としては、（ｉ）スラリー液中の充填材の粒度分布は、体積平均粒子径（ｍｖ）が２５μｍ以下で、９０体積％粒径（Ｄ９０）が３０μｍ以下であることが好ましく、かつ（ii）スラリー液から回収した乾燥充填材の２４Ｍ４ＤＢＰ吸油量は、分散溶媒に分散させる前の２４Ｍ４ＤＢＰ吸油量の９３％以上保持することが好ましい。ここで、２４Ｍ４ＤＢＰ吸油量は、ＩＳＯ  ６８９４に準拠して測定される値である。
さらに好ましくは、体積平均粒子径（ｍｖ）が２０μｍ以下、かつ９０体積％粒径（Ｄ９０）が２５μｍ以下である。粒度が大きすぎるとゴム中の充填材分散が悪化し、補強性、耐摩耗性が悪化することがある。なお、スラリー液中の充填材の粒度分布の測定方法は後に説明する。【００２４】
他方、粒度を小さくするためにスラリーに過度のせん断力をかけると、充填材のストラクチャーが破壊され、補強性の低下を引き起こすおそれがある。スラリー液から回収乾燥した充填材の２４Ｍ４ＤＢＰ吸油量が、分散溶媒に分散させる前の充填材の２４Ｍ４ＤＢＰ吸油量の９３％以上であることが望ましい。さらに好ましくは９６％以上である。
スラリー液において、前記充填材の濃度は１〜３０質量％とするのが好ましく、特に２〜２０質量％の範囲であることが好ましい。充填材の濃度が１質量％未満では必要とするスラリー容量が多くなりすぎ、また３０質量％を超えると、スラリー液の粘度が高くなりすぎて、作業上問題が生じる。
本発明においては、このスラリー液としては、水分散スラリー液であることが、ゴムラテックスを用いる場合に、混合性の観点から好ましい。【００２５】
（ウェットマスターバッチの製造）
本発明においては、ウェットマスターバッチを製造する際の、各液の混合の順番については特に制限はない。例えばまず前述した本発明の白濁状ゴム用薬品分散液（Ａ）と、前記ゴムラテックス（Ｂ）、あるいは前記ゴムラテックス（Ｂ）及び充填材スラリー（Ｃ）とを混合して混合液を調製する。上記（Ａ）成分と（Ｂ）成分とからなる混合液の調製は、例えば、攪拌羽根を備えた攪拌容器中に（Ｂ）成分を入れ、攪拌しながら、（Ａ）成分を滴下する方法や、逆に（Ａ）成分を攪拌しながら、これに（Ｂ）成分を滴下する方法などがある。
また、上記（Ａ）成分と（Ｂ）成分と（Ｃ）成分とからなる混合液の調製は、例えば、攪拌羽根を備えた攪拌容器中に（Ｃ）成分を入れ、攪拌しながら、上記のようにして調製された（Ａ）成分と（Ｂ）成分との混合液を添加する方法や、逆にこの（Ａ）成分と（Ｂ）成分との混合液を攪拌しながら、（Ｃ）成分を添加する方法がある。さらに、一定の流量割合をもった（Ｃ）成分流と（Ａ）成分及び（Ｂ）成分からなる混合液流とを、激しい水力攪拌の条件下で混合する方法を用いることができる。【００２６】
このようにして得られた各成分からなる混合液を凝固して、凝固物を形成させる。この凝固方法としては、従来公知の方法、例えば蟻酸、硫酸などの酸や、塩化ナトリウムなどの塩の凝固剤を用いて行われる。また、加熱したり、機械的なせん断を加えてもよく、さらには、これらを組み合わせてもよい。
凝固物は、一般に従来公知の固液分離手段を用いて取り出し、充分に洗浄後、乾燥処理する。乾燥処理は、真空乾燥機、エアドライヤー、ドラムドライヤー、バンドドライヤー等の通常の乾燥機を用いることができるが、さらに充填材の分散性を向上させるためには、機械的せん断力をかけながら乾燥を行うことが好ましい。【００２７】
このようにして得られたウェットマスターバッチにおいては、ゴム用薬品の含有量は、ゴム成分１００質量部に対して、通常０．２〜２０質量部程度、好ましくは０．５〜１５質量部である。また、充填材スラリー液を用いる場合、充填材の含有量は、ゴム成分１００質量部に対して、通常２０〜５００質量部程度、好ましくは３０〜８０質量部である。
本発明のウェットマスターバッチは、ゴム用薬品を、白濁状ゴム用薬品分散液の形態で用いて作製されることから、該ゴム用薬品は、ウェットマスターバッチ中に極めて良好な分散状態で存在する。
本発明のウェットマスターバッチは、ゴム組成物に用いた場合、耐熱老化性、補強性、弾性率、耐摩耗性などが向上したゴム組成物を与えることができる。【００２８】
次に、本発明のゴム組成物について説明する。
［ゴム組成物］
本発明のゴム組成物は、前記本発明のゴム用薬品含有ゴムウェットマスターバッチを配合することにより得られる。該ゴム組成物には、本発明の目的を損なわない範囲で、他のゴム成分、充填材、老化防止剤、加硫剤、加硫促進剤、亜鉛華、スコーチ防止剤、ステアリン酸等の通常ゴム業界で用いられる各種薬品を添加することができる。なお、充填材としては、通常ゴム配合に用いられるカーボン、シリカ、その他の各種充填材が用いられる。また、使用するウェットマスターバッチ中の充填材及び／又はゴム用薬品の量が充分で、該ゴム用薬品をさらに追添する必要がない場合には、そのゴム用薬品は添加しなくともよい。
また、このゴム組成物において、ゴム成分の全体に対して当該ウェットマスターバッチにおけるゴム成分を２０質量％以上含むことが好ましい。当該ウェットマスターバッチに追加して用いられる他のゴム成分としては、通常の天然ゴム及びジエン系合成ゴムが挙げられ、ジエン系合成ゴムとしては、例えばスチレン−ブタジエン共重合体（ＳＢＲ）、ポリブタジエン（ＢＲ）、ポリイソプレン（ＩＲ）、ブチルゴム（ＩＩＲ）、エチレン−プロピレン共重合体及びこれらの混合物などが挙げられる。
本発明のゴム組成物は、タイヤ用途を始め、防振ゴム、ベルト、ホースその他の工業用品等の用途にも用いることができる。特にタイヤ用ゴムとして好適に使用され、例えばトレッドゴム、サイドゴム、プライコーティングゴム、ビードフイラーゴム、ベルトコーティングゴムなどあらゆるタイヤ部材に適用することができる。【００２９】
本発明はまた、前記本発明のゴム組成物を用いてなるタイヤをも提供する。
［タイヤ］
本発明のタイヤは、前記本発明のゴム組成物を用いて通常の方法によって製造される。すなわち、ウェットマスターバッチと共に必要に応じて、上記のように各種薬品を含有させたゴム組成物が未加硫の段階で、例えばタイヤトレッドに加工され、タイヤ成型機上で通常の方法により貼り付け成型され、生タイヤが成型される。この生タイヤを加硫機中で加熱、加圧してタイヤが得られる。
このようにして得られた本発明のタイヤは、耐熱老化性、補強性、弾性率、耐摩耗性などに優れている。
【実施例】
【００３０】
次に、本発明を実施例によりさらに詳しく説明するが、本発明は、これらの例によってなんら限定されるものではない。
各実施例、比較例における各種測定は下記の方法により行なった。
（１）白濁状ゴム用薬品分散液中のゴム薬品粒子の体積平均粒子径（ｍｖ）
レーザー回折型粒度分布計（ＭＩＣＲＯＴＲＡＣ  ＦＲＡ型）を使用し、水溶媒（屈折率１．３３）を用いて測定した。粒子屈折率（Ｐａｒｔｉｃｌｅ  ｒｅｆｒａｃｔｉｖｅ  ｉｎｄｅｘ）は全ての測定において１．５７を用いた。
（２）白濁状ゴム用薬品分散液における、粒子状ゴム用薬品の全ゴム用薬品に対する割合
白濁状ゴム用薬品分散液を、温度２５℃にて、ＷＨＡＴＭＡＮ定性ろ紙Ｎｏ．４を用いてろ過し、水洗後乾燥してその質量Ｂを測定する。使用した前記分散液中の全ゴム用薬品の質量Ａを、該ゴム用薬品の仕込量から算出し、（Ｂ／Ａ）×１００を求める。
（３）スラリー液中の充填材の粒度分布［体積平均粒子径（ｍＶ）、９０体積％粒径（Ｄ９０）
上記（１）と同様にして測定した。なお、充填材の再凝集を防ぐため、分散後直ちに測定を行った。
（４）２４Ｍ４ＤＢＰ吸油量
ＩＳＯ  ６８９４に準拠して測定した。
（５）マスターバッチ中のゴム用薬品含有量
老化防止剤；ＪＩＳ  Ｋ６２２０−３：２００１に準拠して測定した。
樹脂；クロロホルムにて抽出後ガスクロ法により分析した。
（６）ランボーン耐摩耗試験（耐摩耗性）
ランボーン型摩耗試験機を用い、室温におけるスリップ率４０％で摩耗量を測定し、その逆数を、比較例４のゴム組成物（耐熱老化前）を１００とする指数で表示した。値が大きいほど質量減少が少なく耐摩耗性は良好である。
（７）耐熱老化試験（破壊強力保持率）
マスターバッチを作製後、すぐに配合、加硫したものと、一ヶ月間４０℃にて放置して配合、加硫したものについて、ゴム組成物の破壊強力を測定し、破壊強力保持率を求め、比較例４のゴム組成物を１００とする指数で表示した。値が大きいほど、破壊強力保持率が良好である。
（８）反発弾性
ＪＩＳ  Ｋ  ６２５５に準拠し、トリプソ式反発試験装置を使用して測定し、比較例４を１００とする指数で表示した。指数が大きいほど良好である。【００３１】
実施例１  老化防止剤６Ｃを含む白濁状分散液の調製及びゴムウェットマスターバッチの作製
（１）白濁状老化防止剤６Ｃ含有分散液の調製
良溶媒であるエタノール中に老化防止剤６Ｃ（Ｎ−（１，３−ジメチルブチル）−Ｎ’−フェニル−ｐ−フェニレンジアミン）［精工化学（株）製「オゾノン６Ｃ」］を溶解させて、１０質量％濃度の６Ｃ溶液を調製した。次いで、この６Ｃ溶液を攪拌しながら、これに貧溶媒である水を同量添加し、２５℃で１０分間攪拌することにより、６Ｃ濃度５質量％の白濁状６Ｃ含有分散液を調製した。
この白濁状６Ｃ含有分散液は、全６Ｃの９６質量％が粒子状で分散しており、その粒子の体積平均粒子径（ｍｖ）は１．７μｍであった。
（２）ウェットマスターバッチの作製
ゴム濃度２０質量％の天然ゴムラテックスと、上記（１）で得られた６Ｃ濃度５質量％の白濁状６Ｃ含有分散液とを、ゴム成分と６Ｃの割合が、質量比で１００：１．２になるように、攪拌しながら、混合し、温度２５℃で１０分間攪拌を続行した。次いで、これに１０質量％濃度の蟻酸を加え、ｐＨ４．７に調整して凝固させ、脱水、洗浄後、１１０℃で２時間乾燥処理して、ウェットマスターバッチを作製した。
このウェットマスターバッチの作製操作を５回実施したところ、ウェットマスターバッチ中の６Ｃの含有量は、ゴム成分１００質量部当たり、平均で０．９５質量部（標準偏差０．０１３）であった。【００３２】
比較例１  ゴム成分と老化防止剤６Ｃからなるドライマスターバッチの作製
８０℃に設定したミキサーを用い、ゴム成分［天然ゴム（ＴＳＲ２０）］１００質量部と、老化防止剤６Ｃ（前出）のペレット１質量部とを、２分間７０ｒｐｍで攪拌混練し、ドライマスターバッチを作製した。混練終了温度は１３０℃であった。
このドライマスターバッチの作製操作を５回実施したところ、ドライマスターバッチ中の６Ｃの含有量は、ゴム成分１００質量部当たり、平均で０．９７質量部（標準偏差０．０６）であった。【００３３】
実施例２  老化防止剤ＲＤを含む白濁状分散液の調製及びゴムウェットマスターバッチの作製
（１）白濁状老化防止剤ＲＤ含有分散液の調製
実施例１（１）において、老化防止剤６Ｃの代わりに、老化防止剤ＲＤ（２，２，４−トリメチル−１，２−ジヒドロキノリンの重合物［精工化学（株）製「ノンフレックスＲＤ」］を用いた以外は、実施例１（１）と同様に実施し、ＲＤ濃度５質量％の白濁状ＲＤ含有分散液を調製した。
この白濁状ＲＤ含有分散液は、全ＲＤの９３質量％が粒子状で分散しており、その粒子の体積平均粒子径（ｍｖ）は０．９μｍであった。
（２）ウェットマスターバッチの作製
ゴム濃度２０質量％の天然ゴムラテックスと、上記（１）で得られたＲＤ濃度５質量％の白濁状ＲＤ含有分散液を用い、実施例１（２）と同様にしてウェットマスターバッチを作製した。
このウェットマスターバッチの作製操作を５回実施したところ、ウェットマスターバッチ中のＲＤの含有量は、ゴム成分１００質量部当たり、平均で０．９８質量部（標準偏差０．１１）であった。【００３４】
比較例２  ゴム成分と老化防止剤ＲＤからなるドライマスターバッチ
比較例１において、老化防止剤６Ｃの代わりに、老化防止剤ＲＤ（前出）を用いた以外は、比較例１と同様に実施してドライマスターバッチを作製した。混練終了温度は１４０℃であった。
このドライマスターバッチの作製操作を５回実施したところ、ドライマスターバッチ中のＲＤの含有量は、ゴム成分１００質量部当たり、平均で０．９４質量部（標準偏差０．２７）であった。【００３５】
実施例３  フェノール樹脂を含む白濁状分散液の調製及びゴムウェットマスターバッチの作製
（１）白濁状フェノール樹脂含有分散液の調製
実施例１（１）において、老化防止剤６Ｃの代わりに、フェノール樹脂［旭有機材工業（株）製「ＳＰ１００６Ｎ」］を用いた以外は、実施例１（１）と同様に実施し、フェノール樹脂濃度５質量％の白濁状フェノール樹脂含有分散液を調製した。
この白濁状フェノール樹脂含有分散液は、全フェノール樹脂の９２質量％が粒子状で分散しており、その粒子の体積平均粒子径（ｍｖ）は２．１μｍであった。
（２）ウェットマスターバッチの作製
ゴム濃度２０質量％の天然ゴムラテックスと、上記（１）で得られたフェノール樹脂濃度５質量％の白濁状フェノール樹脂含有分散液とを、ゴム成分とフェノール樹脂の割合が質量比で１００：５．３になるように用いた以外は、実施例１（２）と同様にしてウェットマスターバッチを作製した。
このウェットマスターバッチの作製操作を５回実施したところ、ウェットマスターバッチ中のフェノール樹脂の含有量は、ゴム成分１００質量部当たり、平均で４．９２質量部（標準偏差０．１６）であった。【００３６】
比較例３
比較例１において、老化防止剤６Ｃ１質量部の代わりに、フェノール樹脂（前出）５質量部を用いた以外は、比較例１と同様に実施してドライマスターバッチを作製した。混練終了温度は１４０℃であった。
このドライマスターバッチの作製操作を５回実施したところ、ドライマスターバッチ中のフェノール樹脂の含有量は、ゴム成分１００質量部当たり、平均で４．４６質量部（標準偏差０．８１）であった。【００３７】
実施例４−１
（１）白濁状老化防止剤６Ｃ含有分散液の調製
エタノール中に老化防止剤６Ｃ［大内新興化学工業（株）製「ノクラック６Ｃ」］を溶解させて、２０質量％濃度の６Ｃ溶液を調製した。次いで、この６Ｃ溶液を攪拌しながら、これに水を同量添加し、２５℃で１０分間攪拌することにより、６Ｃ濃度１０質量％の白濁状６Ｃ含有分散液を調製した。
この白濁状６Ｃ含有分散液は、全６Ｃの９７質量％が粒子状で分散しており、その粒子の体積平均粒子径（ｍｖ）は１．６μｍであった。
（２）カーボンブラックスラリー液の調製
水中にカーボンブラックＮ２２０［旭カーボン（株）製「＃８０」］を入れ、シルバーソン社製「ハイシアーミキサー」にて、３０００ｒｐｍで２０分間微分散させ、濃度５質量％のカーボンブラックスラリー液を調製した。スラリー液中のカーボンブラックのｍｖは６．２μｍ、Ｄ９０は１０．０μｍ、２４Ｍ４ＤＢＰ保持率は９７％であった。
（３）ウェットマスターバッチの作製
ゴム濃度２０質量％の天然ゴムラテックスと、上記（１）で得られた６Ｃ濃度１０質量％の白濁状６Ｃ含有分散液とを、ゴム成分と６Ｃの割合が、質量比で１００：１．２になるように、攪拌しながら、混合した。
次いで、この混合液と上記（２）で得た濃度５質量％のカーボンブラックスラリー液とを、ゴム成分とカーボンブラックの割合が質量比で１００：４５になるように混合し、室温（２５℃）で１５分間攪拌した。続いて、この混合液に、１０質量％濃度の蟻酸を加え、ｐＨ４．７に調整して凝固させ、脱水、洗浄後、１１０℃で２時間乾燥処理して、ウェットマスターバッチを作製した。
このウェットマスターバッチの作製操作を５回実施したところ、ウェットマスターバッチ中の６Ｃの含有量は、ゴム成分１００質量部当たり、平均で０．９８質量部（標準偏差０．０３）であった。
（４）ゴム組成物の調製
上記（３）で得られたウェットマスターバッチを用い、バンバリーミキサーを使用し、表１に示す配合組成の各ゴム組成物を調製した。
各ゴム組成物を１５０℃で３０分間加硫して、試験用サンプルを作製し、その性能を評価した。結果を表１に示す。【００３８】
実施例４−２
（１）ウェットマスターバッチの作製
実施例４−１（２）で得た濃度５質量％のカーボンブラックスラリー液と、実施例４−１（１）で得た濃度１０質量％の白濁状６Ｃ含有分散液とを、カーボンブラックと６Ｃとの割合が、質量比で４５：１．２になるように、攪拌しながら混合した。
次いで、この混合液と、ゴム濃度２０質量％の天然ゴムラテックスとを、ゴム成分とカーボンブラックと６Ｃの割合が、質量比で１００：４５：１．２になるように混合し、室温（２５℃）で１５分間攪拌した。続いて、この混合液に、１０質量％濃度の蟻酸を加え、ｐＨ４．７に調整して、凝固させ、脱水、洗浄後、１１０℃で２時間乾燥処理して、ウェットマスターバッチを作製した。
このウェットマスターバッチの作製操作を５回実施したところ、ウェットマスターバッチ中の６Ｃの含有量は、ゴム成分１００質量部当たり、平均で０．９７質量部（標準偏差０．０４）であった。
（２）ゴム組成物の調製
上記（１）で得られたウェットマスターバッチを用い、バンバリーミキサーを使用し、表１に示す配合組成の各ゴム組成物を調製した。
各ゴム組成物を１５０℃で３０分間加硫して、試験用サンプルを作製し、その性能を評価した。結果を表１に示す。【００３９】
実施例４−３
（１）ウェットマスターバッチの作製
ゴム濃度２０質量％の天然ゴムラテックスと、実施例４−１（２）で得た濃度５質量％のカーボンブラックスラリー液とを、ゴム成分とカーボンブラックとの割合が、質量比で１００：４５になるように混合し、室温（２５℃）で１５分間攪拌した。
次いで、この混合液と、実施例４−１（１）で得た濃度１０質量％の白濁状６Ｃ含有分散液とを、ゴム成分と６Ｃの割合が、質量比で１００：１．２になるように攪拌しながら混合した。続いて、この混合液に、１０質量％濃度の蟻酸を加え、ｐＨ４．７に調整して凝固させ、脱水、洗浄後、１１０℃で２時間乾燥処理して、ウェットマスターバッチを作製した。
このウェットマスターバッチの作製操作を５回実施したところ、ウェットマスターバッチ中の６Ｃの含有量は、ゴム成分１００質量部当たり、平均で０．９８質量部（標準偏差０．０４）であった。
（２）ゴム組成物の調製
上記（１）で得られたウェットマスターバッチを用い、バンバリーミキサーを使用し、表１に示す配合組成の各ゴム組成物を調製した。
各ゴム組成物を１５０℃で３０分間加硫して、試験用サンプルを作製し、その性能を評価した。結果を表１に示す。【００４０】
比較例４
（１）ドライマスターバッチの作製
８０℃に設定したミキサーを用い、ゴム成分「ＴＳＲ２０」（前出）１００質量部と、カーボンブラックＮ２２０（前出）４５質量部と、老化防止剤６Ｃ「ノクラック６Ｃ」（前出）のペレット１質量部とを２分間７０ｒｐｍで攪拌混練し、ドライマスターバッチを作製した。
このドライマスターバッチの作製操作を５回実施したところ、ドライマスターバッチ中の６Ｃの含有量は、ゴム成分１００質量部当たり、平均で０．９４質量部（標準偏差０．２８）であった。
（２）ゴム組成物の調製
上記（１）で得られたドライマスターバッチを用い、バンバリーミキサーを使用し、表１に示す配合組成の各ゴム組成物を調製した。
各ゴム組成物を１５０℃で３０分間加硫して、試験用サンプルを作製し、その性能を評価した。結果を表１に示す。【００４１】
【表１】
2010125959.tif 000002
【００４２】
［注］
１）加硫促進剤ＮＳ：Ｎ−ｔ−ブチル−２−ベンゾチアジルスルフェンアミド【００４３】
以上の結果から、本発明の白濁状ゴム用薬品分散液は、安定した組成を有するウェットマスターバッチを与えることが分かる。また表１から、本発明のウェットマスターバッチを用いたゴム組成物は、比較例のドライマスターバッチを用いたゴム組成物に比べて、耐摩耗性及び反発弾性が優れており、また、破壊強力保持率も、マスターバッチの調製方法によっては、良好なものになることが分かる。
【産業上の利用可能性】
【００４４】
本発明の白濁状ゴム用薬品分散液は、耐熱老化性、補強性、弾性率、耐摩耗性などが向上したゴム組成物を与えるウェットマスターバッチ用として、好適に用いられる。
【国際調査報告】
2010125959.tif 000003
2010125959.tif 000004
2010125959.tif 000005
2010125959.tif 000006
2010125959.tif 000007